(57)【要約】【課題】発熱体の付着物の、溶融スズ上の溶融ガラスへの落下を抑制でき、且つ、発熱体の劣化を抑制できる、板ガラスの製造方法を提供すること。【解決手段】板ガラスの製造方法は、フロートバス１０内の溶融スズ２０上にスパウトリップ１４から溶融ガラス３０を連続的に供給し、スパウトリップ１４の下方に間隔を空けて設けられるタイル１５に接触させた溶融ガラス３０を溶融スズ２０上で流動させる。この板ガラスの製造方法は、スパウトリップ１４とタイル１５との間に設けられ、タイル１５における溶融ガラス３０との接触面１５２よりも上流側に設けられる発熱体３０を用いてタイル１５を加熱し、また、スパウトリップ１４とタイル１５との間の隙間空間１１３に、不活性ガスを吹き込む。【選択図】図１
2016028986.tif 000002
【特許請求の範囲】
【請求項１】
フロートバス内の溶融スズ上にスパウトリップから溶融ガラスを連続的に供給し、前記スパウトリップの下方に間隔を空けて設けられるタイルに接触させた溶融ガラスを前記溶融スズ上で流動させる、板ガラスの製造方法であって、
前記スパウトリップと前記タイルとの間に設けられ、前記タイルにおける溶融ガラスとの接触面よりも上流側に設けられる発熱体を用いて前記タイルを加熱し、
また、前記スパウトリップと前記タイルとの間の隙間空間に、不活性ガスを吹き込む、板ガラスの製造方法。
【請求項２】
前記隙間空間に前記不活性ガスを吹き込み、前記発熱体の近傍に前記不活性ガスの流れを形成する、請求項１に記載の板ガラスの製造方法。
【請求項３】
前記隙間空間に前記不活性ガスを吹き込む不活性ガス供給菅の少なくとも一部が、前記フロートバス内のガスに曝される、請求項１または２に記載の板ガラスの製造方法。
【請求項４】
前記隙間空間への前記不活性ガスの吹き込み量は、棒状の前記発熱体の長さ１ｍ当たり２Ｎｌ／ｍｉｎ〜１５Ｎｌ／ｍｉｎである、請求項１〜３のいずれかに記載の板ガラスの製造方法。
【請求項５】
前記発熱体の開気孔率が１５％以下である、請求項１〜４のいずれかに記載の板ガラスの製造方法。
【請求項６】
前記発熱体は、棒状であって、前記タイルにおける溶融ガラスとの接触面に対して平行に配設され、上面視にて前記タイルの外縁の内側に位置する、請求項１〜５のいずれかに記載の板ガラスの製造方法。
【請求項７】
前記発熱体は、円筒形状であって、２０ｍｍ〜４０ｍｍの外径を有する、請求項１〜６のいずれかに記載の板ガラスの製造方法。
【請求項８】
前記フロートバス内の空間は、仕切り壁によって、前記スパウトリップが設けられる上流側のスパウト空間と、下流側のメイン空間とに仕切られ、
前記メイン空間に還元性ガスを供給し、また、前記スパウト空間のうち、前記スパウトリップよりも上方の上方空間に不活性ガスを供給する、請求項１〜７のいずれかに記載の板ガラスの製造方法。
【請求項９】
前記タイルから斜めに延びる側壁、前記スパウトリップ、および前記タイルのうち少なくとも１つは、重量％でＺｒＯ２が８５％以上９７％以下、残部がＳｉＯ２を主体とするガラス質である熱溶融耐火物で構成される、請求項１〜８のいずれかに記載の板ガラスの製造方法。
【請求項１０】
フロートバス内の溶融スズ上に溶融ガラスを連続的に供給するスパウトリップと、
該スパウトリップの下方に間隔を空けて設けられ、前記スパウトリップから供給された溶融ガラスと接触するタイルと、
前記スパウトリップと前記タイルとの間に設けられ、前記タイルにおける溶融ガラスとの接触面よりも上流側に設けられる発熱体と、
前記スパウトリップと前記タイルとの間の隙間空間に、不活性ガスを吹き込む第１の不活性ガス供給部とを有する、板ガラスの製造装置。
【請求項１１】
前記第１の不活性ガス供給部は、前記隙間空間に前記不活性ガスを吹き込み、前記発熱体の近傍に前記不活性ガスの流れを形成する、請求項１０に記載の板ガラスの製造装置。
【請求項１２】
前記第１の不活性ガス供給部は、少なくとも一部が前記フロートバス内のガスに曝される不活性ガス供給菅を含む、請求項１０または１１に記載の板ガラスの製造装置。
【請求項１３】
前記隙間空間への前記不活性ガスの吹き込み量は、棒状の前記発熱体の長さ１ｍ当たり２Ｎｌ／ｍｉｎ〜１５Ｎｌ／ｍｉｎである、請求項１０〜１２のいずれかに記載の板ガラスの製造装置。
【請求項１４】
前記発熱体の開気孔率が１５％以下である、請求項１０〜１３のいずれかに記載の板ガラスの製造装置。
【請求項１５】
前記発熱体は、棒状であって、前記タイルにおける溶融ガラスとの接触面に対して平行に配設され、上面視にて前記タイルの外縁の内側に位置する、請求項１０〜１４のいずれかに記載の板ガラスの製造装置。
【請求項１６】
前記発熱体は、円筒形状であって、２０ｍｍ〜４０ｍｍの外径を有する、請求項１０〜１５のいずれかに記載の板ガラスの製造装置。
【請求項１７】
前記フロートバス内の空間を、下流側のメイン空間と、上流側のスパウト空間とに仕切る仕切り壁と、
前記メイン空間に還元性ガスを供給する還元性ガス供給部と、
前記スパウト空間のうち、前記スパウトリップよりも上方の上方空間に不活性ガスを供給する第２の不活性ガス供給部とを有する、請求項１０〜１６のいずれかに記載の板ガラスの製造装置。
【請求項１８】
前記タイルから斜めに延びる側壁、前記スパウトリップ、および前記タイルのうち少なくとも１つは、重量％でＺｒＯ２が８５％以上９７％以下、残部がＳｉＯ２を主体とするガラス質である熱溶融耐火物で構成される、請求項１０〜１７のいずれかに記載の板ガラスの製造装置。
【発明の詳細な説明】
【技術分野】
【０００１】
本発明は、板ガラスの製造方法、および板ガラスの製造装置に関する。
【背景技術】
【０００２】
板ガラスの製造装置は、フロートバス内の溶融スズ上に溶融ガラスを連続的に供給し、下流方向に流動させて帯板状のガラスリボンに成形する。フロートバス内の空間は、仕切り壁（フロントリンテル）によって、下流側のメイン空間と、上流側のスパウト空間とに仕切られている。メイン空間は、スパウト空間よりも十分に大きく、溶融スズの酸化を防止するため、還元性ガスで満たされている。
【０００３】
この板ガラスの製造装置は、スパウト空間に配置されるスパウトリップを介して、フロートバス内の溶融スズ上に溶融ガラスを供給する。溶融スズ上に供給された溶融ガラスは、下流方向に流れる本流（フロントフロー）と、スパウトリップの下方に間隔を空けて設けられたタイルに向けて逆流する支流（バックフロー）とを形成する。タイルの内部に埋設される発熱体によって、溶融スズ上の溶融ガラスが加熱される（例えば、特許文献１参照）。
【先行技術文献】
【特許文献】
【０００４】
【特許文献１】特開２００７−１３１５２５号公報
【発明の概要】
【発明が解決しようとする課題】
【０００５】
発熱体がタイルの内部に埋設されていると、タイルが溶融ガラスや溶融スズに浸食されるときに、発熱体の成分が溶融ガラスなどに溶出することがある。また、発熱体がタイルの内部に埋設されていると、発熱体のみの交換が難しい。
【０００６】
そこで、タイルの外部に発熱体を設置することが考えられるが、この場合、発熱体の表面に、溶融ガラスから蒸発した成分などが付着する。この付着物が、溶融スズ上の溶融ガラスに落下すると、ガラスの割れや欠陥の原因になる。また、タイルの外部に発熱体を設置する場合、発熱体が周辺雰囲気と反応して徐々に劣化する。
【０００７】
本発明は、上記課題に鑑みてなされたものであって、発熱体の付着物の、溶融スズ上の溶融ガラスへの落下を抑制でき、且つ、発熱体の劣化を抑制できる、板ガラスの製造方法および板ガラスの製造装置の提供を目的とする。
【課題を解決するための手段】
【０００８】
上記課題を解決するため、本発明の一態様による板ガラスの製造方法は、
フロートバス内の溶融スズ上にスパウトリップから溶融ガラスを連続的に供給し、前記スパウトリップの下方に間隔を空けて設けられるタイルに接触させた溶融ガラスを前記溶融スズ上で流動させる、板ガラスの製造方法であって、
前記スパウトリップと前記タイルとの間に設けられ、前記タイルにおける溶融ガラスとの接触面よりも上流側に設けられる発熱体を用いて前記タイルを加熱し、
また、前記スパウトリップと前記タイルとの間の隙間空間に、不活性ガスを吹き込む。
【０００９】
また、本発明の他の一態様による板ガラスの製造装置は、
フロートバス内の溶融スズ上に溶融ガラスを連続的に供給するスパウトリップと、
該スパウトリップの下方に間隔を空けて設けられ、前記スパウトリップから供給された溶融ガラスと接触するタイルと、
前記スパウトリップと前記タイルとの間に設けられ、前記タイルにおける溶融ガラスとの接触面よりも上流側に設けられる発熱体と、
前記スパウトリップと前記タイルとの間の隙間空間に、不活性ガスを吹き込む不活性ガス供給部とを有する。
【発明の効果】
【００１０】
本発明によれば、発熱体の付着物の、溶融スズ上の溶融ガラスへの落下を抑制でき、且つ、発熱体の劣化を抑制できる、板ガラスの製造方法および板ガラスの製造装置が提供される。
【図面の簡単な説明】
【００１１】
【図１】第１の実施形態における板ガラスの製造装置の要部を示す断面図である。
【図２】図１の溶融スズ上の溶融ガラスの流れを模式的に示す平面図である。
【図３】第２の実施形態における板ガラスの製造装置の要部を示す断面図である。
【発明を実施するための形態】
【００１２】
以下、本発明を実施するための形態について図面を参照して説明する。尚、各図面において、同一のまたは対応する構成には同一の又は対応する符号を付して説明を省略する。各図面において、矢印Ａ方向は下流方向、矢印Ｂ方向は上流方向を表す。
【００１３】
（第１の実施形態）
図１は、第１の実施形態における板ガラスの製造装置の要部を示す断面図である。図２は、図１の溶融スズ上の溶融ガラスの流れを模式的に示す平面図である。
【００１４】
図１に示すように、板ガラスの製造装置は、フロートバス１０内の溶融スズ２０上に溶融ガラス３０を連続的に供給し、供給した溶融ガラス３０を溶融スズ２０上で流動させて帯板状のガラスリボン３０Ａに成形する。成形されたガラスリボン３０Ａは、フロートバス１０の下流域において溶融スズ２０から引き上げられ、徐冷炉内に搬送され、徐冷された後、所定の寸法に切断され、板ガラスとなる。
【００１５】
フロートバス１０内の空間１１は、仕切り壁（フロントリンテル）１７によって、下流側のメイン空間１１１と、上流側のスパウト空間１１２とに仕切られている。メイン空間１１１は、スパウト空間１１２よりも十分に大きい。
【００１６】
メイン空間１１１には、溶融スズ２０の酸化を防止するため、還元性ガスが供給される。還元性ガスは、例えば窒素ガスと水素ガスとの混合ガスであってよく、窒素ガスを８５体積％〜９８．５体積％、水素ガスを１．５体積％〜１５体積％含んでいる。
【００１７】
メイン空間１１１に還元性ガスを供給する還元性ガス供給部６０は、メイン空間１１１の天井面を形成する天井１２に設けられる孔などで構成される。
【００１８】
板ガラスの製造装置は、フロートバス１０内の溶融スズ２０上に溶融ガラス３０を連続的に供給するスパウトリップ１４と、スパウトリップ１４の下方に間隔を空けて設けられ、スパウトリップ１４から供給された溶融ガラス３０と接触するタイル１５とを備える。スパウトリップ１４やタイル１５は、フロートバス１０の前壁１３に設置される。スパウトリップ１４およびタイル１５は、アルミナ質やジルコニア質などの耐火物で構成される。
【００１９】
スパウトリップ１４、タイル１５、およびタイル１５から斜めに延びる側壁１６は、重量％でＺｒＯ２が８５％以上９７％以下、残部がＳｉＯ２を主体とするガラス質である熱溶融耐火物で構成されることが好ましい。熱溶融耐火物は、耐火物の原料を高温で溶融して再結晶させたものである。熱溶融耐火物のＺｒＯ２は、おもにバデライト結晶として存在する。熱溶融耐火物の残部は、ＳｉＯ２を主体とするガラス質であり、ＺｒＯ２のバデライト結晶の粒界に存在し、熱溶融耐火物を緻密化する。このガラス質には、ＳｉＯ２以外にＡｌ２Ｏ３ 、Ｎａ２Ｏ、Ｐ２Ｏ５などを微量含有することができる。この熱溶融耐火物は、耐熱性に優れており、溶融ガラス３０との反応等による泡の発生を抑制でき、また、ガラスリボン３０Ａの流れ方向に生ずる微細な筋も抑制できる。溶融ガラスが無アルカリガラス、特にホウ酸を含有する無アルカリガラスの場合に特に効果的である。
【００２０】
尚、本実施形態では、スパウトリップ１４、タイル１５、左側の側壁１６、および右側の側壁１６の全てが上記熱溶融耐火物で構成されるが、全てが上記熱溶融耐火物で構成されなくてもよい。少なくとも１つが上記熱溶融耐火物で構成されていれば、上記効果をある程度得ることができる。
【００２１】
スパウトリップ１４上を流れる溶融ガラス３０の左右両側には、溶融ガラス３０がスパウトリップ１４から左右にこぼれるのを防止するための横壁が配設されてよい。該横壁が設けられる場合、該横壁を含めてスパウトリップ１４という。
【００２２】
スパウトリップ１４から溶融スズ２０上に供給される溶融ガラス３０は、ツイール１９によって流量調節される。スパウトリップ１４の先端部１４２から溶融スズ２０上に供給された溶融ガラス３０は、図２に示すように、下流方向に流れる本流３１（フロントフロー）と、タイル１５に向けて上流方向に逆流する支流（バックフロー）３２とを形成する。
【００２３】
支流３２は、スパウトリップ１４に接触していた部分を含んでいるので、スパウトリップ１４との反応によって生じた泡を含んでいる。この支流３２は、タイル１５に向けて逆流した後、タイル１５に沿って左右に分かれて流れる。左右に分かれた支流３２は、それぞれ、タイル１５から斜めに延びる側壁１６に沿って流れ、本流３１の幅方向端部に合流する。よって、ガラスリボン３０Ａの幅方向端部に泡を集めることができ、ガラスリボン３０Ａの幅方向中央部から欠陥の少ない製品を切り出すことができる。
【００２４】
左右に分かれた支流３２がそれぞれ本流３１の幅方向端部に合流しやすいように、タイル１５から斜めに側壁１６が延びている。側壁１６は、下流側に行くほど、幅方向外側に向かうように斜めに延びている。
【００２５】
板ガラスの製造装置は、図１に示すように、上流方向に逆流する支流３２の流動性を高め、支流３２の流れを安定化させるため、タイル１５を加熱する発熱体４０を有する。発熱体４０は、スパウトリップ１４とタイル１５との間に設けられ、タイル１５を加熱することで、溶融スズ２０上の溶融ガラス３０も加熱している。
【００２６】
発熱体４０は、タイル１５周辺の溶融ガラス３０を、ガラスの失透温度よりも１０℃〜５０℃高い温度で加熱してよい。タイル１５周辺でのガラスの失透を防止することができる。
【００２７】
発熱体４０は、スパウトリップ１４とタイル１５との間に設けられ、タイル１５の外部に設けられる。よって、タイル１５が溶融ガラス３０や溶融スズ２０に浸食されるときに、発熱体４０や発熱体４０の付着物の成分が溶融ガラス３０や溶融スズ２０に溶出することがない。また、発熱体４０のみの交換が可能である。
【００２８】
発熱体４０は、タイル１５における溶融ガラス３０との接触面１５２よりも上流側に設けられている。即ち、発熱体４０は、上面視にて溶融スズ２０上の溶融ガラス３０に重ならない位置に設けられている。よって、発熱体４０の付着物が溶融スズ２０上の溶融ガラス３０に落下しにくく、ガラスの割れや欠陥が発生しにくい。尚、発熱体４０は、タイル１５の浸食に応じて、適当な駆動装置または手動で移動されてよい。
【００２９】
発熱体４０は、還元性ガスに対する耐腐食性に優れた材料で形成される。発熱体４０の材料としては、特に限定されないが、例えば炭化ケイ素（ＳｉＣ）、炭化ケイ素（ＳｉＣ）と金属ケイ素（Ｓｉ）との複合材料、窒化ケイ素（Ｓｉ３Ｎ４）などがある。発熱体４０は、アルミナなどのセラミックス材料で被覆されたものであってもよい。
【００３０】
発熱体４０は、棒状であって、タイル１５における溶融ガラス３０との接触面１５２に対して平行に設けられてよい。支流３２がタイル１５に沿って左右に流れやすい。
【００３１】
発熱体４０は、上面視にて、タイル１５の外縁１５４（図２参照）の内側に位置してよく、タイル１５よりも短くてよい。タイル１５の加熱効率が良い。
【００３２】
発熱体４０は、開気孔率（ＪＩＳ  Ｒ  １６３４）が１５％以下であることが好ましく、１０％以下であることがより好ましい。開気孔率が１５％を超えると、周辺雰囲気に曝される発熱体４０の表面積が大き過ぎ、発熱体４０が劣化しやすい。
【００３３】
発熱体４０は、円筒状であって、２０ｍｍ〜４０ｍｍの外径を有することが好ましい。角筒状であると、局所発熱しやすく、劣化しやすい。また、中空ではなく、中実であると、発熱体４０の原料コストが増大する。さらに、外径が４０ｍｍよりも大きいと、大きな設置スペースが必要になる。一方、外径が２０ｍｍよりも小さいと、発熱体４０の発熱量が同じ場合、発熱体４０の外表面温度が高過ぎ、発熱体４０が劣化しやすい。
【００３４】
板ガラスの製造装置は、スパウトリップ１４とタイル１５との間の隙間空間１１３に不活性ガスを吹き込む第１の不活性ガス供給部５０をさらに有する。隙間空間１１３に吹き込む不活性ガスとしては、窒素ガス、アルゴンガスなどが用いられる。隙間空間１１３に不活性ガスを吹き込むことで、発熱体４０の周辺雰囲気を不活性化することができ、発熱体４０の劣化を抑制することができる。また、隙間空間１１３に不活性ガスを吹き込むことで、発熱体４０の周辺雰囲気中の塩化水素ガスの濃度を低下させることができ、塩化水素ガスによる発熱体４０の劣化を抑制することができる。
【００３５】
尚、塩化水素ガスは、溶融ガラス３０から蒸発した塩素ガスと、メイン空間１１１に供給された水素ガスとが反応して生成される。塩素ガスが溶融ガラス３０から蒸発するのは、不可避的不純物として、塩化物がガラス原料に含まれることがあるためである。
【００３６】
発熱体４０の外表面から１０ｍｍ離れた位置における雰囲気中の塩化水素ガスの濃度は、体積比で１５０ｐｐｍ以下であることが好ましい。塩化水素ガスの濃度が体積比で１５０ｐｐｍを超えると、発熱体４０が劣化しやすい。
【００３７】
第１の不活性ガス供給部５０は、隙間空間１１３に不活性ガスを連続的に吹き込んでよい。その吹き込み量は、棒状の発熱体４０の長さ１ｍ当たり２Ｎｌ（ノルマルリットル）／ｍｉｎ〜１５Ｎｌ／ｍｉｎであることが好ましい。不活性ガスの吹き込み量が多過ぎると、溶融スズ２０上の溶融ガラス３０が冷却され、支流３２の流動性が損なわれる。一方、不活性ガスの吹き込み量が少な過ぎると、発熱体４０の周辺雰囲気を不活性化する効果が十分に得られない。
【００３８】
尚、本実施形態の第１の不活性ガス供給部５０は、隙間空間１１３に不活性ガスを連続的に吹き込むが、不連続的に吹き込んでもよい。
【００３９】
第１の不活性ガス供給部５０は、少なくとも一部がフロートバス１０内のガスに曝される不活性ガス供給管などで構成されてよい。フロートバス１０内の高温のガスで、不活性ガス供給管５０が温められ、不活性ガス供給管５０の内部を流れる不活性ガスが予熱される。予熱された不活性ガスが隙間空間１１３に吹き込まれるので、隙間空間１１３の温度変動が小さく、溶融ガラス３０の温度変動が小さい。
【００４０】
尚、予め所定の温度に温めた不活性ガスを不活性ガス供給管５０に導入してもよい。
【００４１】
不活性ガス供給管５０は、還元性ガスに対する耐食性に優れた材料で構成され、例えばアルミナなどのセラミックス材料で構成される。
【００４２】
不活性ガス供給管５０は、スパウトリップ１４よりも下方、且つ、タイル１５よりも上方の位置に設けられる。不活性ガス供給管５０は、タイル１５における溶融ガラス３０との接触面１５２よりも上流側に設けられてよい。つまり、不活性ガス供給菅５０は、上面視で溶融スズ２０上の溶融ガラス３０と重ならない位置に設けられてよい。不活性ガス供給管５０が破損した場合に、破損物が溶融ガラス３０に落下しにくく、ガラスの割れや欠陥が発生しにくい。尚、不活性ガス供給管５０は、タイル１５の浸食に応じて、適当な駆動装置または手動で移動されてよい。
【００４３】
不活性ガス供給管５０は、例えば、隙間空間１１３の両サイドから不活性ガスを吹き込むように、複数（例えば１対）設けられてよい。不活性ガス供給管５０の先端に設けられる吹出口５４は、隙間空間１１３の外に設けられ、風圧で、隙間空間１１３に不活性ガスを吹き込んでよい。
【００４４】
尚、本実施形態の吹出口５４は、隙間空間１１３の外に設けられるが、隙間空間１１３内に設けられてもよい。また、本実施形態の吹出口５４は、不活性ガス供給菅５０の先端に設けられるが、途中に設けられてもよい。
【００４５】
不活性ガス供給管５０の吹出口５４は、発熱体４０よりも上方の位置に設置されてよい。吹出口５４から吹き出される不活性ガスは、隙間空間１１３のガスよりも冷たく重いので、吹出口５４から吹き出された後、上から下に向かう流れを形成するからである。
【００４６】
また、板ガラスの製造装置は、スパウト空間１１２のうち、スパウトリップ１４よりも上方の上方空間１１４に不活性ガスを供給する第２の不活性ガス供給部７０をさらに有する。上方空間１１４に供給する不活性ガスとしては、窒素ガス、アルゴンガスなどが用いられる。上方空間１１４における水素濃度を低減することができ、ツイール１９やスパウトリップ１４が白金または白金合金で被覆される場合に、被覆層の水素ガスによる劣化を抑制することができる。
【００４７】
第２の不活性ガス供給部７０は、上方空間１１４に不活性ガスを連続的に吹き込んでもよいし、不連続的に吹き込んでもよい。
【００４８】
第２の不活性ガス供給部７０は、第１の不活性ガス供給部５０と同様に、少なくとも一部がフロートバス１０内のガスに曝される不活性ガス供給管などで構成することができる。フロートバス１０内の高温のガスで、不活性ガス供給管が温められ、不活性ガス供給管の内部を流れる不活性ガスが予熱される。予熱された不活性ガスが上方空間１１４に吹き込まれるので、上方空間１１４の温度変動が小さく、溶融ガラス３０の温度変動が小さい。
【００４９】
（第２の実施形態）
本実施形態は、隙間空間１１３に不活性ガスを供給する第１の不活性ガス供給部の変形例に関する。
【００５０】
図３は、第２の実施形態における板ガラスの製造装置の要部を示す断面図である。図３に示すように、第１の不活性ガス供給部５０Ａは、隙間空間１１３に不活性ガスを吹き込むことで、発熱体４０の近傍に不活性ガスの流れを形成している。よって、還元性ガスや塩化水素ガスが発熱体４０に近づきにくく、発熱体４０の劣化が抑制できる。また、溶融ガラス３０から蒸発した成分が発熱体４０に近づきにくく、発熱体４０の付着物の生成が抑制できる。
【００５１】
発熱体４０の近傍に形成される不活性ガスの流れは、発熱体４０から下方に向かう流れであることが望ましい。発熱体４０から溶融スズ２０上の溶融ガラス３０に向かう流れが形成されると、この流れを構成する不活性ガスは、周辺のガスよりも冷たいため、支流３２の流動性を損なうからである。また、発熱体４０から溶融スズ２０上の溶融ガラス３０に向かう流れが形成されると、発熱体４０の付着物が溶融スズ２０上の溶融ガラス３０に運ばれるからである。
【００５２】
第１の不活性ガス供給部５０Ａは、少なくとも一部がフロートバス１０内のガスに曝される不活性ガス供給管などで構成されてよい。不活性ガス供給管５０Ａは、タイル１５の浸食に伴う発熱体４０の移動に応じて、適当な駆動装置または手動で移動されてよい。
【００５３】
本実施形態では、上記第１の実施形態と異なり、不活性ガス供給管５０Ａの吹出口５４Ａが隙間空間１１３内に設けられる。例えば、吹出口５４Ａは、図３に示すように、発熱体４０の斜め上方に位置し、発熱体４０の上方に向けて不活性ガスを吹き出す。吹出口５４Ａから吹き出される不活性ガスは、隙間空間１１３内のガスよりも冷たく重いので、吹出口５４Ａから吹き出された後、上から下に向かう流れを形成する。そうして、発熱体４０の近傍に不活性ガスの流れが形成される。
【００５４】
尚、本実施形態では、吹出口５４Ａは、発熱体４０の斜め上方に位置するとしたが、本発明はこれに限定されない。例えば、吹出口５４Ａは、発熱体４０の上方に位置し、発熱体４０に向けて不活性ガスを吹き出してもよい。
【００５５】
吹出口５４Ａは、単数であってもよいし、複数であってもよい。複数の吹出口５４Ａは、不活性ガス供給管５０Ａの軸方向に沿って等間隔で配列されてもよいし、不等間隔で配列されてもよい。要は、発熱体４０周辺の水素ガスまたは塩化水素ガスの濃度が高い領域に、不活性ガスの流れを形成することができればよい。
【００５６】
尚、本実施形態における第１の不活性ガス供給部５０Ａは、第１実施形態における第１の不活性ガス供給部５０に代えて用いることができる。
【実施例】
【００５７】
（実施例１）
実施例１では、図１に示す板ガラスの製造装置を用いて、無アルカリガラス板を製造した。スパウトリップとタイルとの間の隙間空間に吹き込む不活性ガスには、窒素ガスを用いた。この窒素ガスの吹き込み量は、円筒形状の発熱体の長さ１ｍ当たり６Ｎｌ／ｍｉｎとした。発熱体の材料には、炭化ケイ素を用いた。
【００５８】
尚、スパウトリップ、タイル、およびタイルから斜めに延びる左右の側壁は、ＺｒＯ２を９４重量％、ＳｉＯ２を４重量％、Ａｌ２Ｏ３を１重量％、Ｎａ２Ｏを０．３重量％含有する熱溶融耐火物で構成する。
【００５９】
その結果、実施例１では、発熱体を６週間交換することなく、無アルカリガラス板を連続的に製造することができた。発熱体の長手方向中央の外表面から下方に１０ｍｍ離れた位置における雰囲気中の塩化水素ガスの濃度は、塩化水素検知管（光明理化学工業社製、Ｔｕｂｅ  Ｎｏ．１７３ＳＡ（２０−１２００ｐｐｍ））により測定したところ、体積比で１５０ｐｐｍであった。
【００６０】
（比較例１）
比較例１では、スパウトリップとタイルとの間の隙間空間に不活性ガスを吹き込まなかった以外は、実施例１と同様にして、無アルカリガラス板を製造した。
【００６１】
その結果、比較例１では、新品の発熱体が２週間で多孔化により異常発熱し、発熱体を交換する必要があった。発熱体の長手方向中央の外表面から下方に１０ｍｍ離れた位置における雰囲気中の塩化水素ガスの濃度は、体積比で５００ｐｐｍであった。
【００６２】
以上、板ガラスの製造装置、および板ガラスの製造方法の実施形態等について説明したが、本発明は上記実施形態等に限定されることはなく、特許請求の範囲に記載された本他本発明の要旨の範囲内で、種々の変形、改良が可能である。
【符号の説明】
【００６３】
１０    フロートバス
１１    フロートバス内の空間
１１１  メイン空間
１１２  スパウト空間
１１３  隙間空間
１１４  上方空間
１４    スパウトリップ
１５    タイル
１５２  タイルにおける溶融ガラスとの接触面
１５４  タイルの外縁
１６    タイルから斜めに延びる側壁
１７    仕切り壁（フロントリンテル）
２０    溶融スズ
３０    溶融ガラス
３０Ａ  ガラスリボン
４０    発熱体
５０    第１の不活性ガス供給部
５４    吹出口
６０    還元性ガス供給部
７０    第２の不活性ガス供給部
【図１】
2016028986.tif 000003
【図２】
2016028986.tif 000004
【図３】
2016028986.tif 000005